Brevet FR3052597A1 (20171215)
REVENDICATIONS1. Procédé de préparation d'une électrode pour accumulateur fonctionnant selon le principe d'insertion et désinsertion ionique et/ou selon le principe de formation d'un alliage, ladite électrode comprenant un matériau actif d'électrode comprenant les étapes suivantes : a) une étape de préparation d'un mélange de poudres comprenant au moins une poudre d'un additif conducteur électronique et au moins une poudre d'un sel, dont un des ions est celui intervenant dans le processus d'insertion ou désinsertion ionique et/ou de formation d'un alliage ; b) une étape de mise en contact du mélange de poudres de l'étape a) avec une suspension comprenant un solvant et ledit matériau actif de l'électrode ; c) une étape de mise en forme et de séchage du mélange obtenu en b), moyennant quoi il résulte l'électrode pour accumulateur mentionnée en objet.\n<CLM>\1\tProcédé de préparation selon la revendication 1, dans lequel l'étape de préparation a) consiste à co-broyer, en milieu solide, au moins une poudre d'un additif conducteur électronique et au moins une poudre d'un sel.\n<CLM>\1\tProcédé de préparation selon la revendication 1, dans lequel l'étape a) consiste à mettre en oeuvre les opérations suivantes : i) une opération de mise en contact d'au moins une poudre d'un additif conducteur électronique et d'au moins une poudre d'un sel, dans une solution ; ii) une opération de mélange de la solution obtenue en i) ; et iii) une opération de séchage de la solution, jusqu'à obtention du mélange de poudres. 3052597 33\n<CLM>\1\tProcédé de préparation selon l'une quelconque des revendications précédentes, dans lequel le sel est un sel comprenant un anion et un contre-ion alcalin choisi parmi le lithium, lorsque l'accumulateur est un 5 accumulateur au lithium ; le sodium, lorsque l'accumulateur est un accumulateur au sodium ; le potassium, lorsque l'accumulateur est un accumulateur au potassium ; un contre-ion alcalino-terreux, qui est du magnésium, lorsque l'accumulateur est un accumulateur au magnésium ou du calcium, lorsque l'accumulateur est un accumulateur au calcium ; ou un contre-ion aluminium, 10 lorsque l'accumulateur est un accumulateur à l'aluminium.\n<CLM>\1\tProcédé de préparation selon l'une quelconque des revendications précédentes, dans lequel le sel est choisi parmi : -les azotures de formule N3A, avec A correspondant à un cation 15 lithium, sodium ou potassium ; les diazotures de formule (N 3)2A1 avec Al correspondant à un cation magnésium ou calcium ; les triazotures de formule (N3)3A2 avec A2 correspondant à un cation aluminium ; -les sels oxocarbonés répondant à l'une des formules (I) à (IV) suivantes : 3052597 34 les formules susmentionnées indiquant que deux charges 5 négatives sont portées par deux atomes d'oxygène du cycle auxquels ils sont liés, les autres atomes d'oxygène étant liés par une double liaison au cycle, A correspondant à un cation lithium, sodium, potassium, calcium, magnésium ou aluminium et x correspondant au nombre de charges du cation ; -les cétocarboxylates répondant aux formules (V) à (VII) 10 suivantes : (2/x)Ax+ (2/x)Ax+ (2/x)Ax+ (2/x)Ax+ (IV) (I) 3052597 35 0 0 -0....- 0- (2/x)Ax+ - o o- (2/x)Ax+ o o (VI) o o o (2/x)Ax+ o o (VII) avec A correspondant à un cation lithium, sodium, potassium, calcium, magnésium ou aluminium et x correspondant au nombre de charges du cation ; 5 -les hydrazides de lithium répondant aux formules (VIII) et (IX) suivantes : (2/x)Ax+ - N=__-N 0 K N-N N-N n 0 (VIII) (IX) avec A correspondant à un cation lithium, sodium, potassium, calcium, magnésium ou aluminium, x correspondant au nombre de charges du 10 cation et n correspondant au nombre de répétition du motif pris entre crochets, ce nombre de répétition pouvant aller de 3 à 1000.\n<CLM>\1\tProcédé de réalisation selon l'une quelconque des revendications précédentes, dans lequel le sel est choisi parmi : 0- 0- (2/x)Ax+ 3052597 36 -l'azoture de lithium de formule LiN3; -le squarate de lithium de formule (X) suivante : OLi OLi 5 (X) -l'oxalate de lithium de formule (XI) suivante : o 0- Li+\n<CLM>\1\tProcédé selon l'une quelconque des revendications 10 précédentes, dans lequel l'additif conducteur électronique est un matériau carboné.\n<CLM>\1\tProcédé selon l'une quelconque des revendications précédentes, dans lequel l'additif conducteur électronique est un matériau carboné choisi parmi le graphite, les billes de mésocarbone, les fibres de carbone, 15 le noir de carbone, le graphène, les nanotubes de carbone et les mélanges de ceux-ci.\n<CLM>\1\tProcédé selon l'une quelconque des revendications précédentes, dans lequel l'additif conducteur électronique est du noir de carbone. 20\n<CLM>\1\tProcédé selon l'une quelconque des revendications précédentes, dans lequel, lorsque l'accumulateur est un accumulateur du type 3052597 37 lithium-ion, le matériau actif de l'électrode est un matériau du type oxyde lithié comprenant au moins un élément métallique de transition, du type phosphate lithié comprenant au moins un élément métallique de transition, du type silicate lithié comprenant au moins un élément métallique de transition ou du type 5 borate lithié comprenant au moins un élément métallique de transition.\n<CLM>\1\tProcédé selon l'une quelconque des revendications précédentes, dans lequel le solvant est un solvant organique choisi parmi les solvants polaires aprotiques.\n<CLM>\1\tProcédé selon l'une quelconque des revendications 10 précédentes, dans lequel la suspension comprend un liant polymérique.\n<CLM>\1\tProcédé selon la revendication 12, dans lequel le liant polymérique est choisi parmi le polyfluorure de vinylidène, une carboxyméthylcellulose (connue sous l'abréviation CMC), un acide polyacrylique, un polyacrylate, un caoutchouc styrène-butadiène (connu sous l'abréviation SBR) 15 ou un latex acrylique.\n<CLM>\1\tProcédé selon l'une quelconque des revendications précédentes, dans lequel l'étape b) est réalisée par la succession d'opérations suivantes : i) une opération d'ajout du mélange de poudres obtenu en a) 20 dans un solvant organique, lequel est éventuellement, en mélange avec un liant polymérique ; ii) une opération d'ajout, à la dispersion résultant de i), du matériau actif. 25\n<CLM>\1\tProcédé selon l'une quelconque des revendications précédentes, dans lequel l'électrode est une électrode positive.